得られた乾燥混合物を粉砕し、分級した。0°Cで一晩中加熱した。+48となるように分級した。被覆研磨物品を以下の方法に従って作製した。(weight)綿支持体に湿潤重量290g/m2で塗布し、メイクコートを形成した。侵食性凝集体をメイクコートに重量105g/m2で滴下被覆した。ミック酸化アルミニウムをメイクコート上に重量470g/m2で静電塗装した。物品を88°Cで90分間前硬化した。塗布し、サイズコートを形成した。100°Cで10時間最終硬化した。外は、実施例18と同様の方法で作製した。Product)であった。この生成物にはKBF4、研削助剤を含有した。-ite)・レジン・ボンド・クロス・プロダクトであった。この生成物にはKBF4、研削助剤を含有した。実施例に関する結果を表IIに示した。酸化アルミニウムである。ト(Three-M-ite)C型被覆研磨ディスクであった。侵食性凝集体を含有しない以外は、作製Fに従って作製した。実施例20〜23の被覆研磨ディスクを、以下の方法に従って作製した。研磨材側上に塗布した。Company)から市販されている。ら市販)をこの接着剤上に滴下被覆した。